ТЕПЛОЗАЩИТНОЕ ПОКРЫТИЕ, НАНОСИМОЕ НЕПОСРЕДСТВЕННО НА МОНОКРИСТАЛЛИЧЕСКИЕ ЖАРОПРОЧНЫЕ СПЛАВЫ

1. Способ нанесения теплозащитного покрытия на монокристаллический жаропрочный сплав (10), отличающийся тем, что упомянутый жаропрочный сплав (10) имеет состав по массе: 3,5-7,5% Cr, 0-1,5% Mo, 1,5-5,5% Re, 2,5-5,5% Ru, 3,5-8,5% W, 5-6,5% Al, 0-2,5% Ti, 4,5-9% Ta, 0,08-0,12% Hf, 0,08-0,12% Si, остальное до 100% составляют Ni и случайные примеси, и тем, что непосредственно на этот жаропрочный сплав наносят диоксид циркония (20), стабилизированный по меньшей мере одним оксидом элемента, выбранного из группы, состоящей из редкоземельных металлов, или сочетанием оксида тантала и по меньшей мере одного оксида редкоземельного металла, или сочетанием оксида ниобия и по меньшей мере одного оксида редкоземельного металла.
2. Способ по п.1, отличающийся тем, что упомянутый жаропрочный сплав (10) имеет состав по массе: 3,5-5,5% Cr, 0-1,5% Mo, 4,5-5,5% Re, 2,5-5,5% Ru, 4,5-6,5% W, 5-6,5% Al, 0-1,5% Ti, 5-6,2% Ta, 0,08-0,12% Hf, 0,08-0,12% Si, остальное до 100% составляют Ni и случайные примеси.
3. Способ по п.1, отличающийся тем, что упомянутый жаропрочный сплав (10) имеет состав по массе: 3,5-5,5% Cr, 0-1,5% Mo, 3,5-4,5% Re, 3,5-5,5% Ru, 4,5-6,5% W, 5,5-6,5% Al, 0-1% Ti, 4,5-5,5% Ta, 0,08-0,12% Hf, 0,08-0,12% Si, остальное до 100% составляют Ni и случайные примеси.
4. Способ по любому из пп.1-3, отличающийся тем, что упомянутый диоксид циркония (20) стабилизируют по меньшей мере одним оксидом элемента, выбранного из группы, состоящей из диспрозия, эрбия, европия, гадолиния, самария, иттербия, иттрия, или сочетанием оксида тантала и по меньшей мере одного оксида элемента из этой группы, или сочетанием оксида ниобия и по меньшей мере одного оксида элемента из этой группы.
5. Способ по любому из пп.1-4, отличающийся тем, что диоксид циркония (20) стабилизируют оксидом иттрия.
6. Деталь, отличающаяся тем, что она выполнена из монокристаллического жаропрочного сплава (10) с составом по массе: 3,5-7,5% Cr, 0-1,5% Mo, 1,5-5,5% Re, 2,5-5,5% Ru, 3,5-8,5% W, 5-6,5% Al, 0-2,5% Ti, 4,5-9% Ta, 0,08-0,12% Hf, 0,08-0,12% Si, остальное до 100% составляют Ni и случайные примеси, и тем, что по меньшей мере часть ее поверхности находится в непосредственном контакте с диоксидом циркония (20), стабилизированным по меньшей мере одним оксидом элемента, выбранного из группы, состоящей из редкоземельных металлов, или сочетанием оксида тантала и по меньшей мере одного оксида редкоземельного металла, или сочетанием оксида ниобия и по меньшей мере одного оксида редкоземельного металла, причем этот диоксид циркония выполняет функцию теплозащитного покрытия.
7. Лопатка турбины, отличающаяся тем, что она содержит деталь по п.6.
8. Турбомашина, отличающаяся тем, что она содержит лопатку турбины по п.7.